(57)【要約】  本発明は、繊維に基づく、特に例えばガラス繊維又は岩石繊維などのミネラル繊維に基づく製品用の、ホルムアルデヒド不含サイジング組成物であって、少なくとも１種のフミン酸及び／又は１種のフルボ酸あるいはこれらの酸の塩と、少なくとも１種のサッカライドと、少なくとも１種の無機酸アンモニウム塩とを含む組成物に関する。本発明の別の対象は、こうして得られた製品、特に、被覆されるか又は含浸されたベール、マット、フェルト又は織布、及びミネラルウールに基づく、特にガラスウール又はロックウールに基づく断熱及び／又は防音材料、そしてそれらの製造方法である。【特許請求の範囲】
【請求項１】
特にミネラルウールの形態、とりわけガラスウール又はロックウールの形態の繊維用のホルムアルデヒド不含サイジング組成物であって、
・少なくとも１種のフミン酸及び／又は１種のフルボ酸、あるいはこれらの酸の塩、
・少なくとも１種のサッカライド、及び、
・少なくとも１種の無機酸アンモニウム塩、
を含むことを特徴とする、繊維用のホルムアルデヒド不含サイジング組成物。
【請求項２】
前記フミン酸及び／又はフルボ酸が、カリウム塩、ナトリウム塩又はアンモニウム塩の形、好ましくはカリウム塩又はナトリウム塩の形であることを特徴とする、請求項１記載の組成物。
【請求項３】
前記サッカライドが、モノサッカライド又は、最大限５０のサッカライド単位、好ましくは最大限２０、有利には最大限１０のサッカライド単位を含むオリゴサッカライドであることを特徴とする、請求項１又は２記載の組成物。
【請求項４】
前記サッカライドが、モノサッカライド、例えばグルコース、ガラクトース及びマンノースなどや、ジサッカライド、例えば果糖、乳糖、マルトース、イソマルトース、セロビオース、トレハロース、イソトレハロース、ショ糖及びイソショ糖などや、トリサッカライド、例えばメレジトース、ゲンチアノース、ラフィノース、エルロース及びウンベリフェロースなどや、テトラサッカライド、例えばスタキオースなどや、ペンタサッカライド、例えばベルバスコースなど、から選択されることを特徴とする、請求項３記載の組成物。
【請求項５】
前記サッカライドが、フミン酸及び／又はフルボ酸あるいはこの（これらの）酸の塩の混合物１００重量部当たり１０〜９５重量部、好ましくは２０〜９０部、有利には３０〜８０部の比率で存在することを特徴とする、請求項１〜４のいずれか１項に記載の組成物。
【請求項６】
前記無機酸アンモニウム塩が、アンモニウム硫酸塩、アンモニウムリン酸塩、アンモニウム硝酸塩又はアンモニウム炭酸塩であり、好ましくはアンモニウム硫酸塩又はアンモニウムリン酸塩であることを特徴とする、請求項１〜５のいずれか１項に記載の組成物。
【請求項７】
前記無機酸アンモニウム塩がアンモニウム硫酸塩であることを特徴とする、請求項６記載の組成物。
【請求項８】
前記無機酸アンモニウム塩が、フミン酸及び／又はフルボ酸あるいはこの（これらの）酸の塩とサッカライドとからなる混合物の総重量の１〜３０重量％、好ましくは３〜２０％、有利には３〜１６％、更に好ましくは５〜１５％に相当していることを特徴とする、請求項１〜７のいずれか１項に記載の組成物。
【請求項９】
下記の添加剤を、フミン酸及び／又はフルボ酸あるいはこの（これらの）酸の塩とサッカライドとからなる混合物の１００重量部に基づき計算して以下の比率で更に含むことを特徴とする、請求項１〜８のいずれか１項に記載の組成物。
・０〜２部のシラン、特にアミノシラン
・０〜２０部、好ましくは４〜１５部の油
・０〜２０部、好ましくは０〜１０部の尿素
・０〜５部のシリコーン
・０〜３０部の「増量剤」
【請求項１０】
７〜９で変動するｐＨを示すことを特徴とする、請求項１〜９のいずれか１項に記載の組成物。
【請求項１１】
請求項１〜１０のいずれか１項に記載のサイジング組成物を使用してサイジング処理された繊維に基づく、特にミネラル繊維、とりわけガラス繊維又は岩石繊維に基づく製品。
【請求項１２】
断熱及び／又は防音製品であり、その繊維がミネラルウール、特にガラスウール又はロックウールの形態であることを特徴とする、請求項１１記載の製品。
【請求項１３】
前記繊維が、以下の成分を重量百分率で表して以下の比率で含むガラス、すなわち、
ＳｉＯ2                     ３９〜５５％、好ましくは４０〜５２％、
Ａ１2Ｏ3                    １６〜２７％、好ましくは１６〜２５％、
ＣａＯ                      ３〜３５％、好ましくは１０〜２５％、
ＭｇＯ                      ０〜１５％、好ましくは０〜１０％、
Ｎａ2Ｏ                     ０〜１５％、好ましくは６〜１２％、
Ｋ2Ｏ                       ０〜１５％、好ましくは３〜１２％、
Ｒ2Ｏ（Ｎａ2Ｏ＋Ｋ2Ｏ）     １０〜１７％、好ましくは１２〜１７％、
Ｐ2Ｏ5                      ０〜３％、好ましくは０〜２％、
Ｆｅ2Ｏ3                    ０〜１５％、
Ｂ2Ｏ3                      ０〜８％、好ましくは０〜４％、
ＴｉＯ2                     ０〜３％、
を含むガラスであって、Ｒ2Ｏ含有量が１３．０％以下である場合ＭｇＯ含有量が０％と５％の間であるガラスで構成されていることを特徴とする、請求項１２記載の製品。
【請求項１４】
前記ガラスが、以下の成分を以下の比率（重量％として）で含むことを特徴とする、請求項１３記載の製品。
ＳｉＯ2                     ３９〜４４％、好ましくは４０〜４３％
Ａｌ2Ｏ3                    １６〜２７％、好ましくは１６〜２６％
ＣａＯ                      ６〜２０％、好ましくは８〜１８％
ＭｇＯ                      １〜５％、好ましくは１〜４．９％
Ｎａ2Ｏ                     ０〜１５％、好ましくは２〜１２％
Ｋ2Ｏ                       ０〜１５％、好ましくは２〜１２％
Ｒ2Ｏ（Ｎａ2Ｏ＋Ｋ2Ｏ）     １０〜１４．７％、好ましくは１０〜１３．５％
Ｐ2Ｏ5                      ０〜３％、特に０〜２％
Ｆｅ2Ｏ3                    １．５〜１５％、特に３．２〜８％
Ｂ2Ｏ3                      ０〜２％、好ましくは０〜１％
ＴｉＯ2                    ０〜２％、好ましくは０．４〜１％
【請求項１５】
請求項１２〜１４のいずれか１項に記載の防音及び／又は断熱製品の製造方法であり、前記ミネラルウールを製造し、該ウールにサイジング組成物を適用し、そして該ウールを前記サイジング組成物の架橋と不融性バインダーの生成とを可能にする温度で処理する製造方法であって、請求項１〜１０のいずれか１項に記載のサイジング組成物を使用することを特徴とする製造方法。
【発明の詳細な説明】
【技術分野】
【０００１】
本発明は、ホルムアルデヒド不含バインダーにより結合された、繊維、特にミネラル繊維に基づく製品の分野に関する。
【０００２】
本発明は、繊維がミネラルウール、特にガラスウール又はロックウールの形態である断熱及び／又は防音製品について特に説明するものではあるが、他の繊維に基づく製品、特にベール、マット、フェルト、及び織布を排除はしない。
【０００３】
従って本発明の対象は、少なくとも１種のフミン酸及び／又はフルボ酸と、少なくとも１種のサッカライドと、少なくとも１種の無機酸アンモニウム塩とを含む、架橋してバインダーを形成することができるサイジング組成物、並びに繊維ベースの製品及びそれに由来する製品の、特に断熱及び／又は防音材料の、製造方法である。
【背景技術】
【０００４】
ミネラルウールに基づく絶縁製品の製造は、一般に、種々の方法により、例えば内部又は外部遠心分離により繊維化する既知の方法に従って、ウール自体を製造する工程を含む。
【０００５】
内部遠心分離は、溶融材料（一般にガラス又は岩石）を、多数の小孔を含む遠心装置に導入するものであり、その材料は遠心力の作用下で装置の周壁に向けて射出され、フィラメントの形でそこから出される。遠心装置を出ると、フィラメントは引っぱられ、高温で高速のガス流により受取り部材に向かって運ばれ、繊維（又はミネラルウール）のウェブを形成する。
【０００６】
外部遠心分離は、それ自体としては、溶融材料をローターとして知られている回転部材の外周表面に吐出するものであり、その材料をそこから遠心力の作用で排出する。ガス流により延伸する手段及び受取り部材に集める手段も設けられる。
【０００７】
繊維を集めて一緒にしウェブが結束力を有するのを可能にするために、遠心装置の出口と受取り部材との間の途中で、熱硬化性樹脂を含むサイジング組成物を繊維に適用する。サイジング組成物で被覆された繊維のウェブを、樹脂を重縮合させるため一般に１００℃より高い温度の熱処理にかけ、こうして特殊な性質、特に寸法安定性、引張強度、圧縮後の厚さ回復、及び均一な色を有する断熱及び／又は防音製品が得られる。
【０００８】
ミネラルウールに適用されるサイジング組成物は、一般に、熱硬化性樹脂と添加剤、例えば樹脂の架橋のための触媒、付着促進用のシラン、防塵用の鉱油など、を含む水性溶液の形で供給される。サイジング組成物は一般に、スプレーにより繊維に適用される。
【０００９】
サイジング組成物の性質は、主に樹脂の特性に依存する。適用の観点から、サイジング組成物は良好な噴霧適性を有し、繊維を効率的に結合させるためそれらの表面に付着できることが必要である。
【００１０】
樹脂は、サイジング組成物を作るのに使用される前に所定の期間安定でなければならず、この組成物は一般に、樹脂と上述の添加剤を混合することにより使用時に調製される。
【００１１】
規制レベルでは、樹脂は非汚染性であると見なされることが必要であり、すなわち、ヒトの健康や環境に有害となり得る化合物に関してそれらをできるだけ含まず、サイジング処理時又はそれ以後にできるだけ生成しないことが必要である。
【００１２】
最も一般的に使用される熱硬化性樹脂は、レゾールの系列に属するフェノール樹脂である。これらの樹脂は、上記の熱的条件下で良好な架橋性に加えて、水溶性であり、ミネラル繊維、特にガラス繊維に対して良好な親和性を有し、比較的安価である。
【００１３】
これらのレゾールは、塩基性触媒の存在下でフェノールとホルムアルデヒドとを、フェノールとホルムアルデヒドとの反応を促進し且つ樹脂中の残存フェノールのレベルを低下させるよう、１より大きいホルムアルデヒド／フェノールのモル比で縮合させて得られる。希釈性を低下させる長い比較的非水溶性の鎖の形成を避けるために、フェノールとホルムアルデヒドとの縮合反応はモノマーの縮合度を制限しながら行われる。従って樹脂は、一定の割合の未反応モノマー、特にホルムアルデヒドを含み、その存在は公知の有害作用のために好ましくない。
【００１４】
このため、レゾールベースの樹脂は一般に、非揮発性の尿素−ホルムアルデヒド縮合物の形でホルムアルデヒドを捕捉することにより遊離のホルムアルデヒドと反応する尿素で処理される。更に、樹脂中の尿素の存在は、樹脂の操作品質に影響を与えることなく、特に最終製品の機械的性質に悪影響を与えることなく、比較的多量に導入することを可能にし、これが樹脂の総コストを有意に低下させるため、その低コストの結果として一定の経済的利点をもたらす。
【００１５】
しかし、樹脂を架橋させるためにウェブが受ける温度条件下では、尿素−ホルムアルデヒド縮合物は不安定であること、それらは分解してホルムアルデヒドと尿素（これは少なくとも部分的に分解してアンモニアを生じる）に戻り、これらが工場の雰囲気中に放出されることが観察されている。
【００１６】
より厳しくなっている環境保護についての規制は、絶縁製品の製造業者に、好ましくない放出物、特にホルムアルデヒドのレベルを、更に低下させることを可能にする解決策を探すことを強いている。
【００１７】
サイジング組成物中のレゾールを置き換える解決策が知られている。
第１の解決策は、カルボン酸ポリマー、特にアクリル酸ポリマーの使用に基づくものである。
【００１８】
米国特許第５３４０８６８号明細書では、サイジング組成物はポリカルボン酸ポリマー、β−ヒドロキシアミド、及び少なくとも３官能性のモノマー性カルボン酸を含む。
【００１９】
ポリカルボン酸ポリマー、ポリオール及び触媒を含む別のサイジング組成物が提供されており、この触媒はリン含有化合物（米国特許第５３１８９９０号明細書、米国特許第５６６１２１３号明細書、米国特許第６３３１３５０号明細書、米国特許出願公開第２００３／０００８９７８号明細書）、フルオロボレート（米国特許第５９７７２３２号明細書）、又はシアナアミド、ジシアナミドもしくはシアノグアニジン（米国特許第５９３２６８９号明細書）であることができる。
【００２０】
ポリカルボン酸ポリマー及びポリオールに基づくサイジング組成物は更に、カチオン性、両性、又は非イオン性界面活性剤（米国特許出願第２００２／０１８８０５５号明細書）、シランタイプのカップリング剤（米国特許出願公開第２００４／０００２５６７号明細書）、又はコバインダーとしてのデキストリン（米国特許出願公開第２００５／０２１５１５３号明細書）を含むことができる。
【００２１】
少なくとも２つのヒドロキシル基を含むアルカノールアミンとポリカルボン酸ポリマー（米国特許第６０７１９９４号明細書、米国特許第６０９９７７３号明細書、米国特許第６１４６７４６号明細書）とを、コポリマー（米国特許第６２９９９３６号明細書）と組合せて含むサイジング組成物も記載されている。
【００２２】
レゾールを置き換える第２の解決策は、サッカライドと別の化合物との組合せに基づく。
別の化合物は、ポリカルボン酸であることができる。
【００２３】
米国特許第５８９５８０４号明細書には、ミネラルウールのサイズ剤として使用することができる、熱架橋性ポリサッカライドに基づく接着剤組成物が記載されている。この組成物は、少なくとも２つのカルボン酸官能基と少なくとも１０００に等しい分子量とを有するポリカルボン酸ポリマーと、少なくとも１００００に等しい分子量を有するポリサッカライドとを含む。
【００２４】
国際公開第２００９／０８０９３８号パンフレットでは、サイジング組成物は、モノサッカライド及び／又はポリサッカライドとモル質量が１０００未満である有機ポリカルボン酸とを含む。
【００２５】
メイラード反応生成物を含む、特に還元糖、カルボン酸、及び水性アンモニアを組み合わせて含む、ホルムアルデヒド不含水性サイジング組成物（国際公開第２００７／０１４２３６号パンフレット）も知られている。国際公開第２００９／０１９２３２号パンフレット及び国際公開第２００９／０１９２３５号パンフレットでは、カルボン酸の代わりに、無機塩、特にアンモニウム塩から誘導される酸前駆体を代用する提案がなされており、これは水性アンモニアの全て又は一部を置換できるという追加の利点を示す。
【００２６】
別の化合物は、水素添加糖と組合わされる多官能性架橋剤でもよい（国際公開第２０１０／０２９２６６号パンフレット）。
【００２７】
国際公開第２０１１／０４５５３１号パンフレットでは、別の化合物は無機酸金属塩であり、サッカライドは還元糖である。
【発明の概要】
【発明が解決しようとする課題】
【００２８】
いかなる性質のミネラル繊維からも、特に酸性を有するサイジング組成物はガラスの腐食を招くため使用が困難なガラス繊維からも、防音及び／又は断熱製品を製造するのを可能にする、代替のホルムアルデヒド不含サイジング組成物を利用できる必要性が存在する。
【００２９】
本発明の目的は、繊維、特にミネラルウール、ガラスウール、又はロックウールの形態の繊維のための、上記欠点を克服するサイジング組成物を提供することである。
【課題を解決するための手段】
【００３０】
本発明によるサイジング組成物は、
・少なくとも１種のフミン酸及び／又は１種のフルボ酸、あるいはこれらの酸の塩、
・少なくとも１種のサッカライド、及び、
・少なくとも１種の無機酸アンモニウム塩、
を含む。
【００３１】
フミン酸及びフルボ酸は、有機物、例えばピート又は堆肥などであれ、あるいは準鉱物及び鉱物、例えば石炭及び亜炭、特にレナーダイトなどであれ、一般に腐植物質中に存在する錯酸である。
【００３２】
フミン酸及びフルボ酸は一般に、上述の腐植物質から、この２つの酸の溶解を可能にする強塩基、例えば水酸化ナトリウム又は水酸化カリウムなど、での処理と、その後の強酸を用い、酸溶液中でフミン酸を沈降させフルボ酸を保持することになる処理とを含む方法により抽出される。これらの酸を得るためのこのような方法は、例えば国際公開第２００９／０６５０１８号パンフレットに記載されている。
【００３３】
フミン酸及びフルボ酸はまた、リグノセルロース材料（木材、トウモロコシの茎と穂軸、穀物のわらなど）から産生される人工の腐植質組成物から、熱処理段階と機械的処理段階を含む混合処理法（国際公開第２００７／０３１６２５号パンフレット）に従って得ることもできる。
【００３４】
フミン酸は、モル質量が３０００００ｇ／ｍｏｌ程度であり、これは２０００ｇ／ｍｏｌ程度であるフルボ酸のそれより大きい。フミン酸及びフルボ酸は、フェノール置換基及びカルボキシル置換基、そしてまたアルコール、アルデヒド及びケトン官能基を有する芳香核から構成される。その分子鎖の長さとこれらの多数の反応性官能基のために、これらの酸は、再生可能な資源から得られる接着剤システムの出発点として有利な原料である。
【００３５】
商業的に生産されるフミン酸及びフルボ酸は、一般にナトリウム塩、カリウム塩、及び任意選択的にアンモニウム塩の形をしている。これらの酸の塩（フミン酸塩及びフルボ酸塩）は水に可溶である。
【００３６】
本発明によるサッカライドは、モノサッカライド又はオリゴサッカライドである。
【００３７】
「オリゴサッカライド」という用語は、最大限５０のサッカライド単位を含む、還元性又は非還元性の任意のタイプのサッカライドを意味すると理解される。好ましくは、サッカライド単位の数は、最終サイジング組成物が過度に高くない粘度を示し、ミネラル繊維に正確に適用するのを可能にするために、最大限２０に等しく、有利には最大限１０に等しい。
【００３８】
従ってサッカライドは、モノサッカライド、例えばグルコース、ガラクトース及びマンノースなどや、ジサッカライド、例えば果糖、乳糖、マルトース、イソマルトース、セロビオース、トレハロース、イソトレハロース、ショ糖及びイソショ糖などや、トリサッカライド、例えばメレジトース、ゲンチアノース、ラフィノース、エルロース及びウンベリフェロースなどや、テトラサッカライド、例えばスタキオースなどや、ペンタサッカライド、例えばベルバスコースなど、から選択することができる。グルコース、ショ糖及び果糖が好適である。
【００３９】
サッカライドはサイジング組成物中に、フミン酸及び／又はフルボ酸あるいはこの（これらの）酸の塩の混合物１００重量部当たり１０〜９５重量部、好ましくは２０〜９０部、有利には３０〜８０部の比率で存在する。
【００４０】
無機酸アンモニウム塩は、フミン酸及び／又はフルボ酸あるいはその塩と反応して最終バインダーを構成するポリマーネットワークを形成するサッカライドを、熱の作用下で、少なくとも部分的に脱水する。こうして形成されたポリマーネットワークは、ミネラル繊維間の、特にミネラルウール中の繊維の接合点での、結合の確立を可能にし、これが製品を開梱後に良好な厚さの回復を可能にする程度の「弾力性」を最終製品に付与する。
【００４１】
無機酸アンモニウム塩は、アンモニウム硫酸塩、特に硫酸水素アンモニウムＮＨ4ＨＳＯ4及び硫酸アンモニウム（ＮＨ4）2ＳＯ4、アンモニウムリン酸塩、特にリン酸モノアンモニウムＮＨ4Ｈ2ＰＯ4、リン酸二アンモニウム（ＮＨ4）2ＨＰＯ4、及びリン酸アンモニウム（ＮＨ4）3ＰＯ4、アンモニウム硝酸塩、並びにアンモニウム炭酸塩、特に重炭酸アンモニウムＮＨ4ＨＣＯ3及び炭酸アンモニウム（ＮＨ4）2ＣＯ3、から選択される。
【００４２】
無機酸アンモニウム塩は、好ましくは硫酸塩及びリン酸塩から選択され、有利には硫酸塩から選択される。
【００４３】
サイジング組成物において、無機酸アンモニウム塩は、フミン酸及び／又はフルボ酸あるいはこの（これらの）酸の塩とサッカライドとからなる混合物の総重量の１〜３０重量％、好ましくは３〜２０％、有利には３〜１６％、更に好ましくは５〜１５％に相当する。
【００４４】
有利には、サイジング組成物は可塑剤、例えば尿素を、更に含む。
尿素の量は、フミン酸及び／又はフルボ酸あるいはこの（これらの）酸の塩とサッカライドとからなる混合物の総重量の最大２０重量％までの範囲であることができる。
【００４５】
サイジング組成物は、上記化合物以外に、下記の通常の添加剤を、フミン酸及び／又はフルボ酸あるいはこの（これらの）酸の塩とサッカライドとからなる混合物の１００重量部に基づいて計算して以下の比率で含むことができる。
・０〜２部のシラン、特にアミノシラン。
・０〜２０部、好ましくは４〜１５部の油。
・０〜２０部、好ましくは０〜１０部の尿素。
・０〜５部のシリコーン。
・０〜３０部の「増量剤」。
【００４６】
これら添加剤の役割は公知であり、ここで簡単に言い直すと、シランは繊維とバインダーとのカップリングのための作用物質であり、これはまた老化防止剤としても作用し、油は防塵用の疎水性物質であり、尿素は可塑剤として働いてサイジング組成物の事前のゲル化防止を可能にし、シリコーンは、特に製品が絶縁製品である場合、製品による水の吸収を低下させる役割を有する疎水性物質であり、「増量剤」はサイジング組成物に可溶性又は分散性の有機又は無機充填剤であり、特にサイジング組成物のコストの低下を可能にする。
【００４７】
サイジング組成物は、使用するフミン酸及び／又はフルボ酸あるいはこの（これらの）酸の塩と無機酸アンモニウム塩の性質に従って変動する、一般には７から９まで変動する、ｐＨを示す。
【００４８】
本発明によるサイジング組成物は、ミネラルウール、特にガラスウール又はロックウールに基づく製品、例えばベール、マット、フェルト、及び任意のタイプの断熱及び／又は防音製品などを製造するために、繊維に、特にミネラル繊維に適用することを目的としている。ミネラルウールを取り込んだ製品は、特に本発明が目的とするものである。
【００４９】
ガラスウールを構成する繊維は、任意の性質のガラス、特にアルミナ含有量が多く、特に１５〜３０重量％のガラスからなることができ、これは酸性化合物による腐食に対して低い耐性を示す。このようなガラスは、例えば国際公開第００／１７１１７号パンフレットに記載されており、それは以下の成分を重量百分率で表して以下の比率で含み、
ＳｉＯ2                     ３９〜５５％、好ましくは４０〜５２％、
Ａ１2Ｏ3                    １６〜２７％、好ましくは１６〜２５％、
ＣａＯ                      ３〜３５％、好ましくは１０〜２５％、
ＭｇＯ                      ０〜１５％、好ましくは０〜１０％、
Ｎａ2Ｏ                     ０〜１５％、好ましくは６〜１２％。
Ｋ2Ｏ                       ０〜１５％、好ましくは３〜１２％、
Ｒ2Ｏ（Ｎａ2Ｏ＋Ｋ2Ｏ）     １０〜１７％、好ましくは１２〜１７％、
Ｐ2Ｏ5                      ０〜３％、好ましくは０〜２％、
Ｆｅ2Ｏ3                    ０〜１５％、
Ｂ2Ｏ3                      ０〜８％、好ましくは０〜４％、
ＴｉＯ2                     ０〜３％、
Ｒ2Ｏ含有量が１３．０％以下である場合ＭｇＯ含有量は０％と５％の間である。
【００５０】
有利には、ガラスは国際公開第２００５／０３３０３２号パンフレットに記載された組成を有し、それは以下の成分を以下の比率（重量％として）で含む。
ＳｉＯ2                     ３９〜４４％、好ましくは４０〜４３％
Ａｌ2Ｏ3                    １６〜２７％、好ましくは１６〜２６％
ＣａＯ                      ６〜２０％、好ましくは８〜１８％
ＭｇＯ                      １〜５％、好ましくは１〜４．９％
Ｎａ2Ｏ                     ０〜１５％、好ましくは２〜１２％
Ｋ2Ｏ                       ０〜１５％、好ましくは２〜１２％
Ｒ2Ｏ（Ｎａ2Ｏ＋Ｋ2Ｏ）     １０〜１４．７％、好ましくは１０〜１３．５％
Ｐ2Ｏ5                      ０〜３％、特に０〜２％
Ｆｅ2Ｏ3                    １．５〜１５％、特に３．２〜８％
Ｂ2Ｏ3                      ０〜２％、好ましくは０〜１％
ＴｉＯ2                    ０〜２％、好ましくは０．４〜１％
【００５１】
繊維の製造を目的した高アルミナ含有量を有する他のガラス組成物は、国際公開第９９／５７０７３号パンフレット、国際公開第９９／５６５２５号パンフレット、及び国際公開第２００６／１０３３７６号パンフレットに記載されている。
【００５２】
岩石繊維の調製で使用され、やはり高アルミナ含有量を有する組成物は、特に国際公開第９６／１４２７４号パンフレットに記載されており、それは好ましくは以下の成分を重量百分率で表して以下の比率で含む。
ＳｉＯ2                 ３２〜４８％
Ａｌ2Ｏ3                １０〜３０％
ＣａＯ                  １０〜３０％
ＭｇＯ                  ２〜２０％
ＦｅＯ                  ２〜１５％
Ｎａ2Ｏ＋Ｋ2Ｏ          ０〜１２％
ＴｉＯ2                 ０〜６％
他の元素                ０〜１５％
【００５３】
通常、サイジング組成物はミネラル繊維に、繊維化装置の出口で、且つそれらを繊維のウェブの形態で受取り部材上に集める前に適用され、そしてウェブをその後、サイズ剤の架橋と不融性バインダーの生成とを可能にする温度で処理する。本発明によるサイズ剤の架橋は、１００〜２００℃程度の温度、一般には通常のホルムアルデヒド−フェノール樹脂のそれに相当する温度で、特に１１０℃以上、好ましくは１７０℃以下の温度で行われる。
【００５４】
上述のサイジング組成物を使用して、繊維、特にミネラル繊維をサイジング処理して得られる製品も、本発明の対象とするものである。
【００５５】
これらの製品は、被覆されるか又は含浸されたベール（「不織布」としても知られている）、マット、フェルト、又は織布、特にミネラル繊維に基づくもの、例えばガラス繊維又は岩石繊維に基づくものであることができる。
ミネラル繊維のベールは、ミネラルウール又は発泡体に基づく断熱及び／又は防音製品用の表面コーティングとして特に有用である。
【００５６】
上記したように、ミネラルウールから構成される防音及び／又は断熱製品は、特に本発明の対象とするものである。
これらの断熱及び／又は防音製品は一般に、ミネラルウール、ガラスウール又はロックウールに基づくマット、フェルト、パネル、ブロック、シェル、又は他の成形品の形態で提供される。
【００５７】
本発明が更に対象とするものは、ミネラルウールに基づく断熱及び／又は防音製品の製造方法であり、この方法によれば、ミネラルウールを製造し、本発明によるサイジング組成物を該ウールに適用し、そして該ウールを、例えば上記した熱条件下において、サイズ剤の架橋と不融性バインダーの生成を可能にする温度で処理する。
【００５８】
サイジング組成物は、任意の適切な手段により、例えば射出、噴霧、霧化、塗布又は含浸により、好ましくは噴霧により、適用することができる。
【図面の簡単な説明】
【００５９】
【図１】動的機械分析法により測定される温度と弾性率との関係を説明するグラフである。
【実施例】
【００６０】
以下の例は本発明の例示を可能にするものであるが、それを限定するものではない。
【００６１】
これらの例では、以下の測定を行う。
・ポリマー材料の粘弾性挙動を明らかにするのを可能にする、動的機械分析（ＤＭＡ）法による架橋開始温度（Ｔc）。手順は以下の通りである。ワットマン紙の試料にサイジング組成物（有機固形分含有量３０％程度）を含浸させ、次にこの試料を２つの掴み具の間に水平に固定する。加えられるひずみの関数として応力を測定するための装置を備えた振動部品を、試料の上面に配置する。この装置は、弾性率Ｅ’の算出を可能にする。試料を４℃／分の速度で２０〜２５０℃まで変化する温度に加熱する。温度（℃）の関数としての弾性率Ｅ’（ＭＰａ）の変化曲線を測定値からプロットし、その曲線の一般的な外観を図１に示す。架橋開始温度（Ｔc）の値（℃）をこの曲線により求める。
【００６２】
・絶縁製品から打ち抜いて切り取った試料についての標準規格ＡＳＴＭ  Ｃ６８６−７１Ｔによる引張強度。試料は、長さ１２２ｍｍ、幅４６ｍｍ、切断外縁の曲率半径３８ｍｍ及び切断内縁の曲率半径１２．５ｍｍの円環体の形を有する。
【００６３】
試料を試験機の２つの円筒状マンドレルの間に配置し、その一方は可動性であって一定の速度で動かされる。試料の破断力（ニュートン）を測定し、破断力Ｆの試料重量に対する比によって定義される引張強度ＴＳ（Ｎ／ｇ）を算出する。
【００６４】
引張強度は、製造後に測定し（初期引張強度）、そして１０５℃の温度で１００％の相対湿度下のオートクレーブ中で１５分間加速エージング後に測定する（ＴＳ１５）。
【００６５】
・試料の重量がもはや変化しなくなるまで試料を５００℃の温度に暴露することによる強熱減量。強熱減量（％）は、次の式、すなわち、１００×（初期重量−処理後の重量）／初期重量、に従って計算される。
【００６６】
〔例１〜１７〕
表１に見られる成分（量は重量部で示される）を含むサイジング組成物を調製する。
これらの組成物は、成分が完全に溶解するまで、水を入れた容器内に攪拌しながら成分を導入して調製される。
これらのサイジング組成物は、３０％に等しい固形分含有量（乾燥抽出物）を示す。
【００６７】
例１〜１７の架橋開始温度（Ｔc）は最高でも１６７℃であり、ミネラルウールに基づく断熱及び／又は防音製品の製造のための条件に依然として適合する温度である。
【００６８】
使用するフミン酸塩（Ｋ又はＮａ）の性質にかかわらず、架橋開始温度は実質的に同じである（例２、３、５、６及び８を、それぞれ例９、１０、１２、１３及び１５と比較）。フミン酸とフルボ酸の混合物を含む例１６と１７は、上述の例にやはり匹敵する架橋開始温度を示す。
【００６９】
硫酸アンモニウムを含む実施例２と９は、リン酸二アンモニウムを含有する実施例３と１０の架橋開始温度より低い架橋開始温度を示すため、より好ましい。
【００７０】
〔例１８〜２０〕
これらの例は、工業的規模のラインでの絶縁製品の製造を説明する。
【００７１】
表２に見られる成分を重量部として表した量でもって含むサイジング組成物を使用して、１０．６ｋｇ／ｍ3に等しい公称密度及び１４４ｍｍに等しいで公称厚さを示すミネラルウールに基づく製品を作製する。比較として、８０重量部のフェノール−ホルムアルデヒド−モノエタノールアミン樹脂（国際公開第２００８／０４３９６０号パンフレットの例１）及び２０重量部の尿素を含有する予備混合物と、表２に記載の添加剤とを含むサイジング組成物（対照１）も使用する。
【００７２】
遠心分離ディスクと呼ばれる器具により溶融ガラス組成物を繊維に変える内部遠心分離技術によりパイロットラインでガラスウールを製造する。この器具は、溶融組成物を受け取るためのチャンバーを形成するバスケットと、多数の孔をあけた周囲バンドを含んでいる。ディスクをその垂直に位置する対称軸の周りで回転させ、組成物を遠心力の作用で孔を通して射出させ、孔から出てくる材料を引き抜き用のガス流の助けを借りて引き抜いて繊維にする。
【００７３】
通常のように、サイズ剤の噴霧リングを繊維化ディスクの下に配置して、形成されたばかりのガラスウールにサイジング組成物を均一に分配するようにする。
【００７４】
こうしてサイジング処理したミネラルウールを、ウェブの形のミネラルウールをコンベアの表面で保持する内部抽出ボックスを備えたベルトコンベア上に集める。このウェブを１０分間２３０℃のオーブン内に入れる。
【００７５】
ガラスは、以下の成分を重量％で表して以下の比率で含む。
ＳｉＯ2                                                   ６５．４０
Ａｌ2Ｏ3                                                  ２．０５
ＣａＯ                                                    ８．０５
ＭｇＯ                                                    ２．５５
Ｎａ2Ｏ                                                   １６．８０
Ｋ2Ｏ                                                     ０．２３
Ｂ2Ｏ3                                                    ４．６５
その他（Ｆｅ2Ｏ3、ＺｒＯ2、Ｃｒ2Ｏ3、ＴｉＯ2、ＭｎＯ）    ０．２７
【００７６】
得られた絶縁製品の特性を表２に示す。
【００７７】
〔例２１〜２３〕
表３に示したサイジング組成物と高アルミナ含有量のガラスを使用する点で変更して、例１８〜２０の条件下で処理を行う。
【００７８】
比較として使用するサイジング組成物（対照２）は、６０重量部のフェノール−ホルムアルデヒド樹脂（国際公開第０１／９６２５４号パンフレットの例２）及び４０重量部の尿素を含む予備混合物と、表３に記載の添加剤とを含む。
【００７９】
ガラスは、以下の成分を重量％で表して以下の比率で含む。
ＳｉＯ2                       ４１．５０
Ａｌ2Ｏ3                      ２３．３０
ＣａＯ                        １４．１０
ＭｇＯ                        ２．００
ＢａＯ                        ０．３０
ＳｒＯ                        ０．３８
Ｎａ2Ｏ                       ５．５０
Ｋ2Ｏ                         ５．４０
ＭｎＯ                        ０．２０
Ｆｅ2Ｏ3                      ５．３５
ＴｉＯ2                       ０．７０
Ｐ2Ｏ5                        ０．８０
【００８０】
得られた絶縁製品の特性を表３に示す。
【００８１】
〔例２４、２５〕
これらの例は、工業ラインでの絶縁製品の製造を説明する。
【００８２】
ミネラルウールに基づく製品を作るために、表４に見られる成分を重量部として表した量でもって含むサイジング組成物を使用する。比較として、８０重量部のフェノール−ホルムアルデヒド−モノエタノールアミン樹脂（国際公開第２００８／０４３９６０号パンフレットの例１）及び２０重量部の尿素を含む予備混合物と、表４に記載の添加剤とを含むサイジング組成物（対照１）も使用する。
【００８３】
例１８〜２０に記載した組成を有するガラスを使用して、内部遠心分離技術により幅２．４ｍの工業ラインでガラスウールを製造する。
【００８４】
通常のように、遠心分離ディスクと呼ばれる器具により溶融ガラス組成物を繊維に変える。この器具は、溶融組成物を受け取るためのチャンバーを形成するバスケットと、多数の孔をあけた周囲バンドを含んでいる。ディスクをその垂直に位置する対称軸の周りで回転させ、組成物を遠心力の作用で孔を通して射出させ、孔から出てくる材料を引き抜き用のガス流の助けを借りて引き抜いて繊維にする。
【００８５】
サイズ剤の噴霧リングを繊維化ディスクの下に配置して、形成されたばかりのガラスウールにサイジング組成物を均一に分配するようにする。
【００８６】
こうしてサイジング処理したミネラルウールを、フェルト又はウェブの形のミネラルウールをコンベアの表面で保持する内部抽出ボックスを備えたベルトコンベア上に集める。その後コンベアは、２５０℃に維持されたオーブン中を移動し、ここでサイズ剤の成分が重合してバインダーを生成する。得られた製品は、１７．５ｋｇ／ｍ3に等しい公称密度及び７５ｍｍに等しいで公称厚さを有する。
【００８７】
得られた絶縁製品の特性を表４に示す。
【００８８】
【表１】
2015511921.tif 000002
【００８９】
【表２】
2015511921.tif 000003
【００９０】
【表３】
2015511921.tif 000004
【００９１】
【表４】
2015511921.tif 000005
【００９２】
【表５】
2015511921.tif 000006
【図１】
2015511921.tif 000007
【国際調査報告】
2015511921.tif 000008
2015511921.tif 000009
2015511921.tif 000010
2015511921.tif 000011
2015511921.tif 000012
2015511921.tif 000013
2015511921.tif 000014
2015511921.tif 000015